FR 2575108 A1 19860627 FR 8419774 A 19841224 PANNEAU STRATIFIE, NOTAMMENT POUR MOBILIER URBAIN La présente invention a pour objet un panneau stratifié moulable, destiné en particulier, mais non exclusivement, à être intégré dans le mobilier urbain. Plus précisément, la présente invention concerne un matériau antivandalisme. Le mobilier urbain tel que les abris pour stations d'autobus, cabines téléphoniques etc.... se développe de plus en plus. On sait qu'avéc le développement de ces différentes facilités mises à la disposition du public sur les voies de circulation, le vandalisme, qui s'accroît parallèlement, constitue un véritable fléau qui oblige pratiquement à renouveler la moitié du parc chaque année. Outre le vandalisme qui consiste en une destruction gratuite se développe également le pillage. En effet, les appareils automatiques mis à la disposition du public peuvent contenir un grand nombre de pièces de monnaie qui suscitent maintenant les convoitises de gangs organisés. Ces actes sont d'autant plus dommageables que le côut des appareils mis à la disposition du public dans des cabines croît avec les possibilités de ceux-ci. C'est ainsi qu'il est prévu de mettre à la disposition du public, en self-service, des postes télématiques placés dans des lieux publics permettant l'accès, par voies téléphoniques, à des services videotextes et la copie sur papier, dans le poste local, des informations portées sur l'écran. De même, il est prévu de mettre à la disposition du public, en plein air des guichets automatiques permettant le retrait de billets de banque. I1 est donc nécessaire que ces cabinés présentent un degré de sécurité suffisant et, en particulier des propriétés de résistance mécanique propres à décourager les actes de pillage, vandalisme ou malveillance. On a déjà proposé de "blinder" de telles cabines en les réalisant en acier inoxydable de 2 mm d'épaisseur ce matériau présentant des caractéristiques intéressantes du point de vue considéré. Malheureusement, ce matériau se raye facilement. Il se révèle pratiquement impossible à peindre d'une manière raisonnablement durable. De plus, son prix de revient est élevé, et sa fabrication difficile puisque pour réaliser des formes creuses il doit être soudé. Enfin il est lourd. La présente invention a pour objet de pallier les inconvénients résultant de l'utilisation de l'acier inoxydable et de proposer un matériau stratifié, moulable présentant des performances au moins égales à celles de l'acier sur un certain nombre de caractéristiques et supérieures sur les autres. Outre l'application au mobiler urbain, la présente invention peut avantageusement être mise en oeuvre chaque fois que des biens sont exposés au vol ou au vandalisme et notamment dans la réalisation de fermetures telles que des portes d'habitation. Selon la présente invention, le panneau est caractérisé en ce qu'il comporte, entre deux couches extérieures, au moins une couche complexe de fibres de verre enrobée dans un béton de quartz. Selon une autre caractéristique de l'invention, le panneau inclût au moins -une couche de tissu de fibres de polyamide aromatique. Le matériau selon l'invention est moulable ce qui permet de réaliser des structures creuses et il est moins dense que l'acier. Il est aussi possible de prévoir à l'intérieurssu panneau une ou des couches conductrices permettant de générer, à l'aide d'un dispositif approprié, un signal d'alarme en cas de tentative de destruction du panneau. D'autres caractéristiques et avantages de la présente invention apparaîtront au cours de la description qui va suivre d'un mode particulier de réalisation, donné uniquement à titre d'exemple non limitatif, en regard des dessins qui représentent: - La Fig.1, une coupe d'un panneau selon l'invention; - La Fig.2, une vue partielle d'un moule. Sur la Fig.1, on voit que, dans l'exemple représenté, le panneau se compose de trois couches 1 de complexe de verre. De préférence, chaque couche 1 se compose d'une couche de fibres de verre (non tissée) ou mat et d'une couche de fibres de verre (tissée) ou rowing. Le panneau est recouvert sur au moins l'une de ses faces par une couche 6 extremement dure pouvant être constituée, par exemple, par une résine epoxy ou par un gel-coat autoextinguible pouvant Outre chargé par du corindon ou de la céramique par exemple et renforcé par un voile de surface en tissu technique. Pour certaines applications, le panneau doit être pris en sandwich entre deux couches 6, comme représenté sur la Fig., par exemple lorsque les faces intérieures et extérieures sont visibles. Lorsque la surface externe est continue et fermée sur elle-même, seule la face extérieure est revêtue d'une couche 6. Le panneau est constitué, entre les couches 6, par un béton de quartz ou sable 2 dont les particules sont noyées dans une résine polyester, epoxy, phénolique ou autre, autoextinguible. La proportion-de quartz dans le mélange peut varier de 40 à 80% en poids de l'ensemble du béton. La densité du panneau est de l'ordre de 1,7 ce qui se compare avantageusement à la densité de l'acier inoxydable qui est d'environ 8. Afin d'accroître la résistance mécanique du matériau il est possible d'introduire dans le panneau une ou plusieurs couches 3 de "Kevlar " (Marque Déposée par Dupont de Nemours) ou plus généralement un tissu technique. De préférence, une couche de Kevlar souple peut être disposée au voisinage de la face interne. Selon une autre caractéristique de l'invention, il est possible de noyer, à l'intérieur du panneau un réseau conducteur de l'électricité 4,5 ( fils ou films) de manière à ce que la coupure de l'un des fils 4 ou 5 ou la mise en contact de ces fils déclenche une impulsion électronique ou un système d'alarme, cette possibilité étant particulièrement intéressante dans le cas ou un ensemble de cabines doit être surveillé. Il suffit, en effet, de faire passer à l'intérieur des conducteurs 4 et 5 un courant électrique même faible et, éventuellement périodique pour qu'une coupure du circuit se traduise par l'émission d'un signal d'alarme.Toute tentative de perforation est ainsi immédiatement détectée et la police peut intervenir avant que la cabine suivante ne soit attaquée. Le procédé de fabrication est te suivant: Comme représenté sur le Fig.2, on pulvérise sur la paroi intérieure du moule extérieur 10 une couche de gel-coat ou de résine époxy et- l'on introduit dans le moule les différents constituants c'est à dire alternativement et successivement les complexes de verre, le béton de quartz, éventuellement les couches de kevlar ou autre tissu et, éventuellement les couches de fils conducteurs. Puis les moule intérieur 11 est appliqué contre l'ensemble des produits, par exemple par action du vide. Le béton se forme en pénétrant à l'intérieur des couches complexes de verre ce qui solidarise l'ensemble des constituants. Le panneau ou plus généralement le corps moulé, décoré sur la face externe par coloration du gel-coat et, éventuellement sur la face interne, est- alors prêt à l'emploi et le matériel peut être monté aisément grâce à des inserts. Comparé à un panneau de 2 mm. d'acier inoxydable, un panneau de 7 mm. de matériau antivandalisme selon l'invention a révélé les caractéristiques suivantes PERCAGE : les deux panneaux présentent des caractéristiques équivalentes de résistance au perçage mécanique. RESISTANCE AU CHALUMEAU : alors que le panneau d'acier est percé en 1, 48 seconde, le panneau selon l'invention résiste pendant 1, 03 minute , (le trou étant de 1 mm. de diamètre percé avec une lance "OXYPACK 3000'' N04 correspondant à une buse d'acétylène de 315 litres). Le panneau selon l'invention dégage une fumée non toxique qui joue elle-même un roule dissuasif et gêne le malfaiteur dans son action. RESISTANCE AU MARTEAU : L'acier se déforme d'une manière permanente et présente une trace de choc. Le matériau selon l'invention ne se déforme pas et il ne présente qu'une très faible trace de choc. RESISTANCE AU BURIN : Les résistances des deux matériaux sont équivalentes mais le matériau selon l'invention peut faire l'objet, éventuellement sur place, d'une réparation. Dans le cas de l'acier, la surface doit être redressée par l'intérieur et en usine. RESISTANCE AU FEU. Le quartz et le verre étant classé Mo, l'ensemble présente toutes les qualités requises de résistance au feu définies par le C.S.T.B . (Centre Scientifique et Technique du Bâtiment.) Il va ' de soi que de nombreuses variantes peuvent être introduites, notamment par substitution de moyens techniquement équivalents sans sortir pour celà du cadre de l'invention. REVENDICATIONS 10 Panneau stratifié, notamment pour mobilier urbain caractérisé en ce qu'il comporte, au moins une couche extérieure (6) et au moins une couche complexe (1) de fibres de verre , constituée par un mat et un rowing, enrobée dans un béton de quartz (2). 20 Panneau selon la revendication 1, caractérisé en ce qu'il inclût au moins une couche (3) de tissu de fibres de polyamide aromatique. 30 Panneau selon l'une des revendications 1 ou 2, caractérisé en ce qu'il inclût au moins un klément conducteur de l'.électricité (4,5) destiné à être relié à un dispositif électronique d'alarme.